(57)【要約】【課題】柔軟で弾性に富み打撃による消音特性に優れたエラストマ樹脂の特徴を有し、寸法安定性、成形性にも優れたエラストマ樹脂組成物およびそれからなる駆動伝達部品の提供。【解決手段】エラストマ樹脂（Ａ）８５．０〜９９．５重量％と、ナノスケールフィラー（Ｂ）０．５〜１５．０重量％からなるエラストマ樹脂組成物であって、融点＋２５℃、荷重２１６０ｇの条件下で測定したメルトインデックスの値が３５ｇ／１０分〜２００ｇ／１０分であり、Ｄスケールショアー硬度が５０〜８０であるエラストマ樹脂組成物。【選択図】なし【特許請求の範囲】
【請求項１】
エラストマ樹脂（Ａ）８５．０〜９９．５重量％と、ナノスケールフィラー（Ｂ）０．５〜１５．０重量％からなるエラストマ樹脂組成物であって、融点＋２５℃、荷重２１６０ｇの条件下で測定したメルトインデックスの値が３５ｇ／１０分〜２００ｇ／１０分であり、Ｄスケールショアー硬度が５０〜８０であるエラストマ樹脂組成物。
【請求項２】
エラストマ樹脂（Ａ）が、主として結晶性芳香族ポリエステル単位からなる高融点結晶性重合体セグメント（ａ１）と、主として脂肪族ポリエーテル単位及び／又は脂肪族ポリエステル単位からなる低融点重合体セグメント（ａ２）とを主たる構成成分とするポリエステルブロック共重合体である請求項１記載のエラストマ樹脂組成物。
【請求項３】
高融点結晶性重合体セグメント（ａ１）がポリブチレンテレフタレート単位を主たる構成成分とし、低融点セグメント（ａ２）がポリ（テトラメチレンオキシド）グリコール単位を主たる構成成分とする請求項１または２記載のエラストマ樹脂組成物。
【請求項４】
ナノスケールフィラー（Ｂ）が炭素系材料である請求項１〜３のいずれか１項記載のエラストマ樹脂組成物。
【請求項５】
ナノスケールフィラー（Ｂ）がカーボンナノチューブである請求項１〜４のいずれか１項記載のエラストマ樹脂組成物。
【請求項６】
請求項１〜５のいずれか１項記載のエラストマ樹脂組成物からなる駆動伝達部品。
【発明の詳細な説明】
【技術分野】
【０００１】
本発明は、良好な成形性、摺動性、機械物性を有し、なかでも小型部品、特にギアに適した熱可塑性エラストマ樹脂組成物、およびこのエラストマ樹脂組成物からなる駆動伝達部品に関する。
【背景技術】
【０００２】
エラストマ樹脂は、優れた強度、耐衝撃性、弾性回復性、柔軟性などの機械的性質を有しているため、自動車、電気・電子部品、消費材などの用途に広く使用されている。中でも、結晶性芳香族ポリエステル単位をハードセグメントとし、ポリ（アルキレンオキシド）グリコールのような脂肪族ポリエーテル単位及び／又はポリラクトンのような脂肪族ポリエステル単位をソフトセグメントとするポリエステルブロック共重合体（ポリエステルエラストマ）は、低温、高温特性に優れ、打撃音による消音効果に優れることから、ギア用途への適用が増えている。
【０００３】
しかしながら、エラストマ樹脂は、固化速度が遅いことこら成形サイクルが長く、寸法精度が悪いことから小型部品への成形が困難であるという問題を有していた。
【０００４】
エラストマ樹脂の寸法精度と成形性を改善するための方法としては、ガラス繊維等の無機フィラーを添加する方法があるが、この場合にはエラストマ樹脂の重要な特性である柔軟性が損なわれるという問題があった。
【０００５】
また、エラストマ樹脂の成形性を改善するための従来技術としては、炭素クラスターを配合した組成物（例えば、特許文献１参照）が提案されており、さらに微細なフィラーを配合する組成物に関しては、５００ｎｍ以下のカーボンナノチューブを配合した組成物（例えば、特許文献２参照）、および膨潤化された層状チタン酸ナノシートを配合した組成物（例えば、許文献３参照）が提案されている。
【０００６】
しかしながら、上記した従来の提案では、成形性の改善、剛性向上、導電性の付与などには効果があるが、エラストマ樹脂の重要特性である表面硬度を抑えることや、消音特性を維持することが不十分であり、さらに成形性の改善も不十分であった。
【特許文献１】特開平１０−３１０７０９号公報
【特許文献２】特開２００４−１２４０８６号公報
【特許文献３】特開２００３−１３８１４５号公報
【発明の開示】
【発明が解決しようとする課題】
【０００７】
本発明は、上述した従来技術における問題点の解決を課題とするものであり、その目的とするところは、柔軟で消音特性に優れるエラストマ樹脂の特徴を有し、成形性や寸法安定性に優れたエラストマ樹脂組成物を提供することにあり、さらには当該エラストマ樹脂組成物からなる小型部品、特にギア製品を提供することにある。
【課題を解決するための手段】
【０００８】
本発明者らは、上記の目的を達成するために鋭意検討した結果、エラストマ樹脂にナノスケールフィラーを配合して特定の特性を得ることにより、上記の目的を効果的に達成することを見出し本発明に到達した。
【０００９】
すなわち、上記目的を達成するために本発明によれば、エラストマ樹脂（Ａ）８５．０〜９９．５重量％と、ナノスケールフィラー（Ｂ）０．５〜１５．０重量％からなるエラストマ樹脂組成物であって、融点＋２５℃、荷重２１６０ｇの条件下で測定したメルトインデックスの値が３５ｇ／１０分〜２００ｇ／１０分であり、Ｄスケールショアー硬度が５０〜８０であるエラストマ樹脂組成物が提供される。
【００１０】
なお、本発明のエラストマ樹脂組成物においては、
エラストマ樹脂（Ａ）が、主として結晶性芳香族ポリエステル単位からなる高融点結晶性重合体セグメント（ａ１）と、主として脂肪族ポリエーテル単位及び／又は脂肪族ポリエステル単位からなる低融点重合体セグメント（ａ２）とを主たる構成成分とするポリエステルブロック共重合体であること、
高融点結晶性重合体セグメント（ａ１）がポリブチレンテレフタレート単位を主たる構成成分とし、低融点セグメント（ａ２）がポリ（テトラメチレンオキシド）グリコール単位を主たる構成成分とすること、
ナノスケールフィラー（Ｂ）が炭素系材料であること、および
ナノスケールフィラー（Ｂ）がカーボンナノチューブであること
が、いずれも好ましい条件として挙げられる。
【００１１】
また、本発明の駆動伝達部品は、上記の熱可塑性エラストマ樹脂組成物からなることを特徴とする。
【発明の効果】
【００１２】
本発明によれば、以下に説明するとおり、エラストマ樹脂の特徴である柔軟性、表面硬度、優れた消音特性を有し、成形性、寸法安定性を改善したエラストマ樹脂組成物およびそれらを使用した小型部品、特に駆動を伝達する部品、例えばギアやカム等の成形品を得ることができる。
【発明を実施するための最良の形態】
【００１３】
以下、本発明について詳述する。
【００１４】
本発明に用いられるエラストマ樹脂（Ａ）としては、ポリエステル系、ポリアミド系、オレフィン系、スチレン系、ウレタン系等の一般的な熱可塑性エラストマ樹脂を適応することが可能である。中でも消音特性に優れるポリエステル系エラストマ樹脂が好ましく、その場合の高融点結晶性重合体セグメント（ａ１）は、主として芳香族ジカルボン酸またはそのエステル形成性誘導体と、ジオールまたはそのエステル形成性誘導体から形成されるポリエステルであり、芳香族ジカルボン酸の具体例としては、テレフタル酸、イソフタル酸、フタル酸、ナフタレン−２，６−ジカルボン酸、ナフタレン−２，７−ジカルボン酸、アントラセンジカルボン酸、ジフェニル−４，４' −ジカルボン酸、ジフェノキシエタンジカルボン酸、４，４' −ジフェニルエーテルジカルボン酸、５−スルホイソフタル酸、および３−スルホイソフタル酸ナトリウムなどが挙げられる。主として芳香族ジカルボン酸を用いるが、必要によっては、芳香族ジカルボン酸の一部を、１，４−シクロヘキサンジカルボン酸、シクロペンタンジカルボン酸、４，４' −ジシクロヘキシルジカルボン酸などの脂環族ジカルボン酸や、アジピン酸、コハク酸、シュウ酸、セバシン酸、ドデカンジオン酸、およびダイマー酸などの脂肪族ジカルボン酸に置換してもよい。ジカルボン酸のエステル形成性誘導体、たとえば低級アルキルエステル、アリールエステル、炭酸エステル、および酸ハロゲン化物などももちろん同等に用い得る。
【００１５】
ジオールの具体例としては、分子量４００以下のジオール、例えば１，４−ブタンジオール、エチレングリコール、トリメチレングリコール、ペンタメチレングリコール、ヘキサメチレングリコール、ネオペンチルグリコール、デカメチレングリコールなどの脂肪族ジオール、１，１−シクロヘキサンジメタノール、１，４−ジシクロヘキサンジメタノール、トリシクロデカンジメタノールなどの脂環族ジオール、およびキシリレングリコール、ビス（ｐ−ヒドロキシ）ジフェニル、ビス（ｐ−ヒドロキシ）ジフェニルプロパン、２，２' −ビス［４−（２−ヒドロキシエトキシ）フェニル］プロパン、ビス［４−（２−ヒドロキシエトキシ）フェニル］スルホン、１，１−ビス［４−（２−ヒドロキシエトキシ）フェニル］シクロヘキサン、４，４' −ジヒドロキシ−ｐ−ターフェニル、および４，４' −ジヒドロキシ−ｐ−クオーターフェニルなどの芳香族ジオールが好ましく、かかるジオールは、エステル形成性誘導体、例えばアセチル体、アルカリ金属塩などの形でも用い得る。
【００１６】
これらのジカルボン酸、その誘導体、ジオール成分およびその誘導体は、２種以上併用してもよい。そして、好ましい高融点結晶性重合体セグメント（ａ１）の例は、テレフタル酸および／またはジメチルテレフタレートと１，４−ブタンジオールから誘導されるポリブチレンテレフタレート単位である。また、テレフタル酸および／またはジメチルテレフタレートから誘導されるポリブチレンテレフタレート単位と、イソフタル酸および／またはジメチルイソフタレートと１，４−ブタンジオールから誘導されるポリブチレンイソフタレート単位からなるものも好ましく用いられる。
【００１７】
これら本発明に用いられるポリエステル系エラストマ樹脂（Ａ）の低融点重合体セグメント（ａ２）は、脂肪族ポリエーテルであり、脂肪族ポリエーテルの具体例としては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加物、およびエチレンオキシドとテトラヒドロフランの共重合体などが挙げられる。これらのなかでも、ポリ（テトラメチレンオキシド）グリコールおよび／またはポリ（プロピレンオキシド）グリコールのエチレンオキシド付加物および／またはエチレンオキシドとテトラヒドロフランの共重合体が好ましい。また、これらの低融点重合体セグメントの数平均分子量としては、共重合された状態において３００〜６０００程度であることが好ましい。
【００１８】
本発明に用いられるポリエステル系エラストマ樹脂（Ａ）の低融点重合体セグメント（ａ２）の共重合量は、通常、１０〜９０重量％、好ましくは３０〜８５重量％、さらに好ましくは５０〜８０重量％である。
【００１９】
本発明に用いられるポリエステルブロック共重合体（Ａ）は、公知の方法で製造することができる。その具体例としては、例えば、ジカルボン酸の低級アルコールジエステル、過剰量の低分子量グリコールおよび低融点重合体セグメント成分を触媒の存在下エステル交換反応せしめ、得られる反応生成物を重縮合する方法、およびジカルボン酸と過剰量のグリコールおよび低融点重合体セグメント成分を触媒の存在下エステル化反応せしめ、得られる反応生成物を重縮合する方法などのいずれの方法をとってもよい。
【００２０】
本発明に用いられるナノスケールフィラー（Ｂ）とは、モンモリロナイト、シリカ、雲母、炭素系材料が挙げられ、中でもカーボンナノチューブ、カーボンナノホーン、カーボンナノフラーレンなどの炭素系のナノスケールフィラーによれば成形性の改善効果が大きく、寸法精度や耐摩耗性の面からはカーボンンナノチューブが特に好ましい。
【００２１】
本発明のエラストマ樹脂組成物は、上述のエラストマ樹脂（Ａ）８５．０〜９９．５重量％に対し、ナノスケールフィラー（Ｂ）０．５〜１５．０重量％を配合してなる樹脂組成物であり、より好ましくはエラストマ樹脂（Ａ）９０．０〜９８．０重量％に対しナノスケールフィラー（Ｂ）２．０〜１０．０重量％配合してなるエラストマ組成物である。
【００２２】
エラストマ樹脂（Ａ）が８５．０重量％未満では、エラストマ樹脂が持つ柔軟性や消音特性が得られず、また９９．５重量％を越えると、成形性改良効果、寸法安定性改良効果が不十分となる。
【００２３】
エラストマ樹脂（Ａ）とナノスケールフィラー（Ｂ）の混練方法には制限がなく、（Ａ）と（Ｂ）の一括混合、エラストマ樹脂（Ａ）を溶融した後にナノスケールフィラー（Ｂ）を混合する方法などが挙げられ、混練方法としては、押出機、バンバリーミキサー等の公知の方法を採用することができる。ナノスケールフィラーを予めエラストマ樹脂でマスターペレット化し、ナノスケールフィラーの配合割合に希釈するとともに押出機やバンバリーミキサー等の公知の方法でエラストマ樹脂組成物を得ることが、ナノスケールフィラーの分散性を向上させる点で好ましい。
【００２４】
さらに、本発明のエラストマ樹脂組成物には、目的を損なわない範囲で必要に応じて酸化防止剤、紫外線吸収剤、光安定剤、帯電防止剤、滑剤、染料、顔料、可塑剤、難燃剤、離型剤、ガラス繊維、金属繊維、炭素繊維、金属フレーク等の添加剤や補強剤を添加することができる。
【００２５】
本発明のエラストマ樹脂組成物のメルトインデックス（ＭＩ）の値は、組成物の融点＋２５℃、荷重２１６０ｇの測定条件下で３５ｇ／１０分〜２００ｇ／１０分であることが、さらに好ましくは３５ｇ／１０分〜１００ｇ／１０分である。ＭＩ値が３５ｇ／１０分より小さいと、成形時に溶融樹脂の流動が劣り、特に小型部品では溶融樹脂が金型キャビティの細部にまで完全に流れず成形できない問題が発生する可能性がある。また、ＭＩ値が２００ｇ／１０分より大きいと靭性が劣る傾向となる。
【００２６】
本発明のエラストマ樹脂組成物のＤスケールショアー硬度は５０〜８０、さらに好ましくは５０〜７５である。Ｄスケールショアー硬度が５０より小さいと、成形品剛性が劣り、特に小型部品で充分な形状保持性も得られない、また８０より大きいと、ナノスケールフィラーによる効果が小さくなるため好ましくない。
【００２７】
本発明のエラストマ樹脂組成物は、その優れた成形性、寸法特性から小型部品に好適であり、さらに優れた消音特性と良好な強度と柔軟性のバランスからギアやカム等の駆動を伝達する部品に適している。中でも寸法特性と消音特性が重要な要求特性であるギアへの適応が最も好ましい。
【００２８】
本発明のエラストマ樹脂組成物から成形体を得る方法には特に制限が無く、一般的な熱可塑性樹脂で溶融成形される方法を使用することができ、例えば射出成形、押出成形、ブロー成形などが挙げられるが、小型部品の成形には射出成形が好適に用いられる。
【実施例】
【００２９】
以下に実施例によって本発明の効果を説明する。なお、実施例中の％および部とは、ことわりのない場合すべて重量基準である。また、例中に示される物性は次のように測定した。
【００３０】
［表面硬度（デュロメーターＤ）］
ＡＳＴＭ  Ｄ−２２４０にしたがって測定した。
【００３１】
［機械的特性］
ＪＩＳ  Ｋ７１１３にしたがって、引張強さ、引張伸び、１０％歪み時の応力を測定した。
【００３２】
［線膨張係数］
ＪＩＳ  Ｋ７１９７にしたがって、２０〜１００℃の範囲で測定した。
【００３３】
［成形性］
結晶化速度の目安としてエラストマ樹脂組成物を示差走査熱量計により１０℃／分の昇温、降温速度で融点と結晶化温度を測定した。（融点）−（結晶化温度）が小さいと結晶化速度が早くなり、溶融状態の樹脂が固化し易くなるため、射出成形時の冷却時間を短くすることが可能となり成形性が改善される。
【００３４】
［消音特性］
縦１５０ｍｍ、横１００ｍｍ、厚み２ｍｍのエラストマ樹脂組成物角板を、縦１７０ｍｍ、横１５０ｍｍ、厚み１０ｍｍの鋼板の上に置き、エラストマ樹脂組成物角板の中央に重さ５．５ｇの鋼球を落下させ、打撃点から８０ｍｍ離れた位置の音圧を騒音計で測定した。
【００３５】
［メルトインデックス］
ＡＳＴＭ  Ｄ１２３８にしたがい、下記に示すエラストマ樹脂（Ａ−１）では２３０℃、エラストマ樹脂（Ａ−２）では２４０℃の温度条件で、荷重２１６０ｇの値を測定した。
【００３６】
［耐摩耗性］
厚み２ｍｍの円板状の成形品を用いて、ＪＩＳ  Ｋ７２１８に準じた方法で鋼材との摩擦係数とエラストマ樹脂組成物の摩耗量を測定した。測定温度２３℃、負荷応力０．５ＭＰａ、速度１００ｍｍ／ｓｅｃ、測定時間１時間の条件で実施した。
【００３７】
［参考例］
［エラストマ樹脂（Ａ−１）の製造］
テレフタル酸５０．５部、１，４−ブタンジオール４３．８部および数平均分子量約１４００のポリ（テトラメチレンオキシド）グリコール３５．４部を、チタンテトラブトキシド０．０４部とモノ−ｎ−ブチル−モノヒドロキシスズオキサイド０．０２部を共にヘリカルリボン型攪拌翼を備えた反応容器に仕込み、１９０〜２２５℃で３時間加熱し、反応水を系外に流出させながらエステル化反応を行った。反応混合物にテトラ−ｎ−ブチルチタネート０．２部を追添加し、”イルガノックス”１０９８（チバガイギー社製ヒンダードフェノール系酸化防止剤）０．０５部を添加した後、２４５℃に昇温し、次いで、５０分かけて系内の圧力を２７Ｐａの減圧とし、その条件下で１時間５０分重合を行った。得られたポリマを水中にストランド状で吐出し、カッティングによりペレットとした。
【００３８】
［エラストマ樹脂（Ａ−２）の製造］
テレフタル酸５９．３部、１，４−ブタンジオール５１．４部および数平均分子量約１４００のポリ（テトラメチレンオキシド）グリコール２２．９部を、チタンテトラブトキシド０．０４部とモノ−ｎ−ブチル−モノヒドロキシスズオキサイド０．０２部を共にヘリカルリボン型攪拌翼を備えた反応容器に仕込み、１９０〜２２５℃で３時間加熱し、反応水を系外に流出させながらエステル化反応を行った。反応混合物にテトラ−ｎ−ブチルチタネート０．１５部を追添加し、”イルガノックス”１０９８（チバガイギー社製ヒンダードフェノール系酸化防止剤）０．０５部を添加した後、２４５℃に昇温し、次いで、５０分かけて系内の圧力を２７Ｐａの減圧とし、その条件下で１時間５０分重合を行った。得られたポリマを水中にストランド状で吐出し、カッティングによりペレットとした。
【００３９】
［カーボンナノチューブの製造］
径７ｍｍ、長さ４８ｍｍのグラファイト製スティックに、先端から中心軸に沿って径３ｍｍ、深さ２９ｍｍの穴を開け、この穴にロジウム：白金：グラファイト＝５：５：２の混合粉末を詰めてカーボンナノチューブ製造用陽極を作成した。一方、９９．９９８％純度のグラファイトからなる径１４ｍｍ、長さ３１ｍｍの陰極を作成した。これらの電極を真空チャンバーの中に設置し、純度９９．９％ヘリウムガスでチャンバー内部を置換し、直流アーク放電を行った。陽極と陰極の間隔を常に１〜２ｍｍに制御し、圧力６００ｔｏｒｒ、電流７０Ａで放電を行った。陰極上に生成したカーボンナノチューブを取り出した。内径５ｎｍ、外径１０ｎｍ、長さ１〜１０μｍの単層および多層のグラファイト層からなるカーボンナノチューブが得られた。
【００４０】
［カーボンナノチューブマスターバッチ（Ｂ−１）、（Ｂ−２）の製造］
得られたカーボンナノチューブ２０％と上記エラストマ樹脂（Ａ−１）、（Ａ−２）各々８０％とを直径４５ｍｍで３条ネジタイプのスクリューを有する２軸押出機を用いて２４０℃で溶融混練し、エラストマ樹脂（Ａ−１）ベースのマスターバッチ（Ｂ−１）、エラストマ樹脂（Ａ−２）ベースの（Ｂ−２）を得た。
【００４１】
［実施例および比較例で用いた配合材］
タルク（Ｂ−３）：竹原化学工業(株)製ハイトロン（平均粒径４μｍ）
ガラス繊維（Ｂ−４）：平均繊維径φ１１μｍチョップドストランド（長さ３ｍｍ）、ビスフェノールＡエポキシ、γ−グリシドキシプロピリトリメトキシシラン（表面処理剤）
【００４２】
［実施例１〜６］、［比較例１〜８］
参考例で得られたエラストマ樹脂（Ａ−１）、（Ａ−２）とカーボンナノチューブマスターバッチ（Ｂ−１）、（Ｂ−２）、フィラー（Ｂ−３）、（Ｂ−４）を表１に示す配合比率（重量％）でＶブレンダーを用いて混合し、直径４５ｍｍで３条ネジタイプのスクリューを有する２軸押出機を用いて２４０℃で溶融混練しペレット化した。
【００４３】
得られたペレットを８０℃で４時間乾燥後、シリンダ温度２４０℃、金型温度５０℃のインラインスクリュー型射出成形機を用いてＪＩＳ２号ダンベル試験片と縦１２０ｍｍ×横７０ｍｍ×厚み２ｍｍの角板成形品を射出成形した。各々の試験について特性を調べた結果を表１および表２に示す。
【００４４】
【表１】
2008037948.tif 000002
【００４５】
【表２】
2008037948.tif 000003
【００４６】
以上の結果より、実施例１〜６に示した本発明のエラストマ樹脂組成物は、フィラーを配合したにも関わらず表面硬度の上昇を抑えることができ、引張強さ、伸びにおいても強度と柔軟性のバランスに優れていた。また、線膨張係数が小さいことから寸法特性にも優れ、（融点）−（結晶化温度）が小さいことから成形性にも優れていた。音圧も低く消音特性にも優れ、摩擦係数が小さく摩耗量も少ない事から耐摩耗性にも優れるものであった。
【００４７】
一方、ナノスケールフィラーを配合しない比較例１、５は、寸法安定性、成形性、耐摩耗性が劣り、ナノスケールフィラーを多く配合した比較例２、６は、伸びが小さくなり充分な靭性が得られない。また、タルクやガラス繊維等の一般的なフィラーを配合した比較例３、４、７、８は表面硬度が高く柔軟性も低下し、充分な消音特性も得られず耐摩耗性も劣る。
【産業上の利用可能性】
【００４８】
本発明のエラストマ樹脂組成物は、上記した優れた特性を活かして、自動車、電子・電気機器、精密機器、および一般消費財用途の各種成形品などに有用であり、なかでも小型部品、特に駆動伝達部品としてギアやカムに好適に適応することができる。